【手続補正書】
【提出日】平成20年9月26日(2008.9.26)
【手続補正１】
【補正対象書類名】明細書
【補正対象項目名】請求項３
【補正方法】変更
【補正の内容】
【請求項３】  コモノマーＣ）がジアリルジメチルアンモニウムクロライド（ＤＡＤＭＡＣ）、２−（メタクリロイルオキシ）エチル］トリメチルアンモニウムクロライド（ＭＡＰＴＡＣ）、２−（アクリロイルオキシ）エチル］トリメチルアンモニウムクロライド、［２−メタクリルアミドエチル］トリメチルアンモニウムクロライド、２−（アクリルアミド）エチル］トリメチルアンモニウムクロライド、Ｎ−メチル−２−ビニルピリジニウムクロライド、Ｎ−メチル−４−ビニルピリジニウムクロライド、ジメチルアミノエチルメタクリレート、ジメチルアミノプロピルメタクリルアミド、メタクリロイルエチル−Ｎ−オキシドおよび／またはメタクリロイルエチル−ベタインである請求項１または２に記載のヘアトリートメント。
【手続補正２】
【補正対象書類名】明細書
【補正対象項目名】０００９
【補正方法】変更
【補正の内容】
【０００９】
９０年代には架橋されそして架橋され中和されたアクリロイルジメチルタウリン酸をベースとする新しい種類の増粘剤が市場に提供された（ヨーロッパ特許（Ｂ）第８１５，８２８号明細書、ヨーロッパ特許（Ｂ）第８１５，８４４号明細書、ヨーロッパ特許（Ｂ）第８１５，８４５号明細書、ヨーロッパ特許（Ｂ）第８２９，２５８号明細書）。予備中和されたホモポリマーの状態でも相応するコポリマー（(R) Ａｒｉｓｔｏｆｌｅｘ  ＡＶＣ、製造元：Clariant GmbH)の状態でもスルホナート基をベースとするこの種のものはポリ（メタ）アクリレートよりも多くの点で優れている。例えばアクリロイルジメチルタウレートをベースとする増粘剤系はｐＨ６以下のｐＨ域、要するに慣用のポリ（メタ）アクリレート増粘剤ではもはや加工できないｐＨ域で優れた性質を示す。高い紫外線安定性および剪断安定性、優れた粘弾性特性、易加工性および主モノマーの有利な無毒性がアクリロイルジメチルタウレートをベースとする増粘剤系を将来のための高度な潜在性を有する現代的な新規の代表物としている。
【手続補正３】
【補正対象書類名】明細書
【補正対象項目名】００２４
【補正方法】変更
【補正の内容】
【００２４】
コモノマーＣ）としては、選択された反応媒体中でアクリロイルジメチルタウリン酸またはそれの塩とコポリマーを生成する、カチオン電荷を有するあらゆるオレフィン性不飽和モノマーがある。この場合に得られるカチオン電荷の、鎖上の分布はランダムに、交互に、ブロック状にまたは傾斜状に存在することができる。カチオン性コモノマーＣ）はカチオン電荷をベタイン状、双性イオンまたは両性構造の状態で有するものも意味することを指摘しておく。
【手続補正４】
【補正対象書類名】明細書
【補正対象項目名】００５９
【補正方法】変更
【補正の内容】
【００５９】
ｖおよびｗはエチレンオキシド単位（ＥＯ）およびプロピレンオキシド単位（ＰＯ）に関する化学量論係数である。ｖおよびｗは互いに無関係に０〜５００、好ましくは１〜３０であり、その際にｖおよびｗの合計は平均して≧１でなければならない。巨大分子モノマー鎖上のＥＯ−およびＰＯ−単位の分布はランダムでも、ブロック状でも、交互でもまたは傾斜状でもよい。Ｙは上述のブリッジである。
【手続補正５】
【補正対象書類名】明細書
【補正対象項目名】００６４
【補正方法】変更
【補正の内容】
【００６４】
コポリマーとしては少なくとも成分Ａ）、Ｃ）およびＤ）を共重合することによって得られるものが有利である。
【手続補正６】
【補正対象書類名】明細書
【補正対象項目名】００６５
【補正方法】変更
【補正の内容】
【００６５】
更にコポリマーとしては少なくとも成分Ａ）、Ｃ）およびＥ）を共重合することによって得られるものが有利である。
【手続補正７】
【補正対象書類名】明細書
【補正対象項目名】００６６
【補正方法】変更
【補正の内容】
【００６６】
更にコポリマーとしては少なくとも成分Ａ）、Ｃ）およびＦ）を共重合することによって得られるものが有利である。
【手続補正８】
【補正対象書類名】明細書
【補正対象項目名】００６７
【補正方法】変更
【補正の内容】
【００６７】
更にコポリマーとしては少なくとも成分Ａ）、Ｄ）およびＦ）を共重合することによって得られるものが有利である。
【手続補正９】
【補正対象書類名】明細書
【補正対象項目名】００６８
【補正方法】変更
【補正の内容】
【００６８】
更にコポリマーとしては少なくとも成分Ａ）およびＦ）を共重合することによって得られるものが有利である。
【手続補正１０】
【補正対象書類名】明細書
【補正対象項目名】００６９
【補正方法】変更
【補正の内容】
【００６９】
更にコポリマーとしては少なくとも成分Ａ）およびＤ）を共重合することによって得られるものが有利である。
【手続補正１１】
【補正対象書類名】明細書
【補正対象項目名】００７０
【補正方法】変更
【補正の内容】
【００７０】
更にコポリマーとしては少なくとも成分Ａ）およびＥ）を共重合することによって得られるものが有利である。
【手続補正１２】
【補正対象書類名】明細書
【補正対象項目名】００８４
【補正方法】変更
【補正の内容】
【００８４】
同様に無機系過酸化化合物、例えば（ＮＨ4 ）2 Ｓ2 Ｏ8 、Ｋ2 Ｓ2 Ｏ8 またはＨ2 Ｏ2 、場合によってはそれらと還元剤（例えばヒドロ亜硫酸ナトリウム、アスコルビン酸、硫酸鉄(II)等) 、または還元性成分として脂肪族または芳香族スルホン酸（例えばベンゼンスルホン酸、トルエンスルホン酸等）を含有するレドックス系との組合せが適している。
【手続補正１３】
【補正対象書類名】明細書
【補正対象項目名】００９２
【補正方法】変更
【補正の内容】
【００９２】
疎水性側鎖を持つ未架橋のポリマー
┌───┬───────────────────────┬──────┐
│      │組成                                          │製造方法    │
├───┼───────────────────────┼──────┤
│   1  │95g AMPS  5g Genapol T-080                    │    1       │
├───┼───────────────────────┼──────┤
│   2  │90g AMPS 10g Genapol T-080                    │    1       │
├───┼───────────────────────┼──────┤
│   3  │85g AMPS 15g Genapol T-080                    │    1       │
├───┼───────────────────────┼──────┤
│   4  │80g AMPS 20g Genapol T-080                    │    1       │
├───┼───────────────────────┼──────┤
│   5  │70g AMPS 30g Genapol T-080                    │    1       │
├───┼───────────────────────┼──────┤
│   6  │50g AMPS 50g Genapol T-080                    │    3       │
├───┼───────────────────────┼──────┤
│   7  │40g AMPS 60g Genapol T-080                    │    3       │
├───┼───────────────────────┼──────┤
│   8  │30g AMPS 70g Genapol T-080                    │    3       │
├───┼───────────────────────┼──────┤
│   9  │20g AMPS 80g Genapol T-080                    │    3       │
├───┼───────────────────────┼──────┤
│  10  │60g AMPS 60g BB10                             │    4       │
├───┼───────────────────────┼──────┤
│  11  │80g AMPS 20g BB10                             │    4       │
├───┼───────────────────────┼──────┤
│  12  │90g AMPS 10g BB10                             │    3       │
├───┼───────────────────────┼──────┤
│  13  │80g AMPS 20g BB10                             │    1       │
├───┼───────────────────────┼──────┤
│  14  │80g AMPS 20g Genapol LA 040                   │    1       │
└───────────────────────────┴──────┘
疎水性側鎖を有する架橋ポリマー
┌───┬───────────────────────┬──────┐
│      │組成                                          │製造方法    │
├───┼───────────────────────┼──────┤
│  15  │80g AMPS, 5g Genapol LA040, 0.6g AMA          │    1       │
├───┼───────────────────────┼──────┤
│  16  │80g AMPS, 5g Genapol LA040, 0.8g AMA          │    1       │
├───┼───────────────────────┼──────┤
│  17  │80g AMPS  5g Genapol LA040, 1.0g AMA          │    1       │
├───┼───────────────────────┼──────┤
│  18  │628.73g AMPS,120.45 Genapol T-250,6.5g TMPTA  │    2       │
├───┼───────────────────────┼──────┤
│  19  │60g AMPS,40g BB10, 1.9g TMPTA                 │    4       │
├───┼───────────────────────┼──────┤
│  20  │80g AMPS,20g BB10, 1.4g TMPTA                 │    4       │
├───┼───────────────────────┼──────┤
│  21  │90g AMPS,10g BB10, 1.9g TMPTA                 │    4       │
├───┼───────────────────────┼──────┤
│  22  │80g AMPS,20g BB10, 1.9g TMPTA                 │    4       │
├───┼───────────────────────┼──────┤
│  23  │60g AMPS,40g BB10, 1.4g TMPTA                 │    4       │
└───┴───────────────────────┴──────┘
疎水性側鎖を有する架橋グラフトポリマー
┌───┬───────────────────────┬──────┐
│      │組成                                          │製造方法    │
├───┼───────────────────────┼──────┤
│  24  │95g AMPS, 5g BB10, 1.9g TMPTA, 1g ポリ-NVP    │    1       │
├───┼───────────────────────┼──────┤
│  25  │90g AMPS,10g BB10, 1.9g TMPTA, 1g ポリ-NVP    │    1       │
├───┼───────────────────────┼──────┤
│  26  │85g AMPS,15g BB10, 1.9g TMPTA, 1g ポリ-NVP    │    1       │
├───┼───────────────────────┼──────┤
│  27  │90g AMPS,10g BB10, 1.4g TMPTA, 1g ポリ-NVP    │    1       │
└───┴───────────────────────┴──────┘
珪素含有基を持つ未架橋のポリマー：
┌───┬───────────────────────┬──────┐
│      │組成                                          │製造方法    │
├───┼───────────────────────┼──────┤
│  28  │80g AMPS,20g Silvet 867                       │    1       │
├───┼───────────────────────┼──────┤
│  29  │80g AMPS,50g Silvet 867                       │    4       │
└───┴───────────────────────┴──────┘
珪素含有基を持つ架橋ポリマー：
┌───┬───────────────────────┬──────┐
│      │組成                                          │製造方法    │
├───┼───────────────────────┼──────┤
│  30  │80g AMPS,20g Silvet 867, 0.5g MBA             │            │
├───┼───────────────────────┼──────┤
│  31  │80g AMPS,20g Silvet 867, 1.0g MBA             │    1       │
├───┼───────────────────────┼──────┤
│  32  │60g AMPS, 40g Y-12867,   0.95g AMA            │    1       │
├───┼───────────────────────┼──────┤
│  33  │80g AMPS, 20g Y-12867,   0.95g AMA            │    1       │
├───┼───────────────────────┼──────┤
│  34  │90g AMPS, 10g Y-12867,   0.95g AMA            │    1       │
├───┼───────────────────────┼──────┤
│  35  │60g AMPS,40g Silvet 7280,0.95 AMA             │    1       │
├───┼───────────────────────┼──────┤
│  36  │80g AMPS,20g Silvet 7280,0.95gAMA             │    1       │
├───┼───────────────────────┼──────┤
│  37  │90g AMPS,10g Silvet 7280,0.95gAMA             │    1       │
├───┼───────────────────────┼──────┤
│  38  │80g AMPS,40g Silvet 7608,0.95gAMA             │    1       │
├───┼───────────────────────┼──────┤
│  39  │80g AMPS,20g Silvet 7680,0.95gAMA             │    1       │
├───┼───────────────────────┼──────┤
│  40  │90g AMPS,10g Silvet 7680,0.95gAMA             │    1       │
└───┴───────────────────────┴──────┘
疎水性側鎖およびカチオン性基を持つ未架橋ポリマー：
┌───┬───────────────────────┬──────┐
│      │組成                                          │製造方法    │
├───┼───────────────────────┼──────┤
│  41  │87.5gAMPS, 7.5gGenapol T-110, 5g DADNAC       │    2       │
├───┼───────────────────────┼──────┤
│  42  │40g AMPS, 10gGenapol T-110,45g  メタクリルアミ│    2       │
│      │ド                                            │            │        ├───┼───────────────────────┼──────┤
│  43  │55g AMPS, 40gGenapol LA040, 5g Quat           │    1       │
├───┼───────────────────────┼──────┤
│  44  │75g AMPS, 10g BB10,  6.7g Quat                │    1       │
└───┴───────────────────────┴──────┘
疎水性側鎖およびカチオン性基を持つ架橋ポリマー：
┌───┬───────────────────────┬──────┐
│      │組成                                          │製造方法    │
├───┼───────────────────────┼──────┤
│  45  │60g AMPS, 20gGenapol T-80, 10gQuat, 10gHEMA   │    1       │
├───┼───────────────────────┼──────┤
│  46  │75g AMPS, 20gGenapol T-250, 5gQuat, 1.4gTMPTA │    1       │
├───┼───────────────────────┼──────┤
│  47  │75g AMPS, 20gGenapol T-250,10gQuat, 1.4gTMPTA │    1       │
├───┼───────────────────────┼──────┤
│  48  │75g AMPS, 20gGenapol T-250,20gQuat, 1.4gTMPTA │    1       │
└───┴───────────────────────┴──────┘
弗素含有基を持つポリマー：
┌───┬────────────────────────┬─────┐
│      │組成                                            │製造方法  │
├───┼────────────────────────┼─────┤
│  49  │94g AMPS, 2.02gFluowet AC600                    │    1     │
├───┼────────────────────────┼─────┤
│  50  │80g AMPS,                                       │    3     │
│      │20g ペルフルオルオクチル  ポリエチレン          │          │
│      │グリコールメタクリレート 1g Span 80             │          │
└───┴────────────────────────┴─────┘
弗素含有基を持つグラフトポリマー：
┌───┬───────────────────────┬──────┐
│      │組成                                          │製造方法    │
├───┼───────────────────────┼──────┤
│  51  │80g AMPS, 10g Fluowet AC600, 5g ポリ-NVP      │    1       │
├───┼───────────────────────┼──────┤
│  52  │70g AMPS, 8gペルフルオルオクチルエチルオキシグ│    4       │
│      │リセリリルメタクリレート，5g ポリ-NVP         │            │
└───┴───────────────────────┴──────┘
多官能性ポリマー：
┌───┬───────────────────────┬──────┐
│      │組成                                          │製造方法    │
├───┼───────────────────────┼──────┤
│  53  │80g AMPS, 10gGenapol LA070, 10gSilvet 7608,   │    1       │
│      │1.8gTMPTA                                     │            │
├───┼───────────────────────┼──────┤
│  54  │70g AMPS, 5gN-ビニルピロリドン、              │    1       │
│      │10gGenapol-250 メタクリレート，               │            │    
│      │10g Quat, 10g ポリ-NVP                        │            │
├───┼───────────────────────┼──────┤
│  55  │80g AMPS, 5gN-ビニルピロリドン、              │    1       │
│      │10gGenapol-O-150- メタクレート，              │            │
│      │8gポリ-N- ビニルホルムアミド                  │            │
├───┼───────────────────────┼──────┤
│  56  │70g AMPS, 5gN-ビニルピロリドン、              │    1       │
│      │15gGenapol-250- メタクリレート、              │            │
│      │10g Quat, 10g ポリ-NVP                        │            │
├───┼───────────────────────┼──────┤
│  57  │60g AMPS, 10gGenapol-BE-020-メタクリレート,   │    1       │  
│      │10g Genapol-250-アクリレート、                │            │
│      │20g Quat, 1g Span 80                          │            │
├───┼───────────────────────┼──────┤
│  58  │60g AMPS, 20g MPEG-750- メタクリレート,       │    1       │
│      │10g メタクリロキシ- ジメチコン、              │            │
│      │10g ペルフルオロオクチル−ポリエチレングリコー│            │
│      │ル−メタクリレート,                           │            │
│      │10g ポリ [N- ビニルカプロラクトン-コ-         │            │
│      │アクリル酸](10/90)                            │            │
├───┼───────────────────────┼──────┤
│  59  │80g AMPS, 5gN-ビニルホルムアミド,             │    1       │
│      │5gGenapol-O-150- メタクリレート,              │            │
│      │10g DADMAC, 1.8g TMPTA                        │            │
├───┼───────────────────────┼──────┤
│  60  │70g AMPS, 10gGenapol-T-250- アクリレート、    │    1       │
│      │5gN-メチル-4- ビニル ピリジニウムクロライド、 │            │
│      │2.5gSilvet Y-1286,2.5gペルフルオロヘキシル    │            │
│      │ポリエチレン  グリコールメタクリレート，      │            │
│      │10gポリエエチレングリコールジメタクリレート， │            │
│      │4gポリ[N- ビニルカプロラクタム]               │            │
├───┼───────────────────────┼──────┤
│  61  │10g AMPS, 20g アクリルアミド,                 │    3       │  
│      │80g N-2- ビニルピロリドン，20g Silvet 7608,   │            │
│      │10g メタクリロキシピル−ジメチコン，          │            │
│      │10g Fluowet AC812                             │            │
├───┼───────────────────────┼──────┤
│  62  │60g AMPS, 10g DADMAC, 10g Quat,               │    1       │
│      │10g Genapol-LA-250- クロトナート、            │            │
│      │10g メタクリルオキシピル  ジメチコン、        │            │
│      │7g ポリ ［アクリル酸- コ-N- ビニルホルムアミド│            │
├───┼───────────────────────┼──────┤
│  63  │50g AMPS, 45gSilvet 7608, 1.8g TMPTA,         │    1       │ 
│      │8gポリ [N -ビニルホルムアミド]                │            │
├───┼───────────────────────┼──────┤
│  64  │20g AMPS, 10g Genapol T110, 35gMAA, 30g HEMA, │    4       │
│      │ 5g DADMAC                                    │            │
├───┼───────────────────────┼──────┤
│  65  │20g AMPS, 80g BB10, 1.4g TMPTA                │    1       │
├───┼───────────────────────┼──────┤
│  66  │75g AMPS, 20g BB10, 6.7g Quat, 1.4g TMPTA     │    1       │
├───┼───────────────────────┼──────┤
│  67  │35g AMPS, 60g アクリルアミド,2g VIFA,         │    4       │
│      │2.5gビニルホスホン酸 2モル% Fluwet EA-600     │            │
└───┴───────────────────────┴──────┘
使用した製品の化学名称
ＡＭＢＳ：アクリロイルジメチルタウレート（Ｎａ−またはＮＨ4 塩の選択）
(R) Ｇｅｎａｐｏｌ−Ｔ−０８０：８個のＥＯ単位を持つＣ16／Ｃ18−脂肪アルコールポリグリコールエーテル
(R) Ｇｅｎａｐｏｌ−Ｔ−１１０：１１個のＥＯ単位を持つＣ12／Ｃ14−脂肪アルコールポリグリコールエーテル
(R) Ｇｅｎａｐｏｌ−Ｔ−２５０：２５個のＥＯ単位を持つＣ16／Ｃ18−脂肪アルコールポリグリコールエーテル
(R) Ｇｅｎａｐｏｌ−ＬＡ−０４０：４個のＥＯ単位を持つＣ12／Ｃ14−脂肪アルコールポリグリコールエーテル
(R) Ｇｅｎａｐｏｌ−ＬＡ−０７０：７個のＥＯ単位を持つＣ12／Ｃ14−脂肪アルコールポリグリコールエーテル
(R) Ｇｅｎａｐｏｌ−Ｏ−１５０−メタクリレート：１５のＥＯ単位を持つＣ16／Ｃ18−脂肪アルコールポリグリコールエーテル−メタクリレート
(R) Ｇｅｎａｐｏｌ−ＬＡ−２５０−クロトナート：２５個のＥＯ単位を持つＣ12／Ｃ14−脂肪アルコールポリグリコールエーテルクロトナート
(R) Ｇｅｎａｐｏｌ−Ｔ−２５０−メタクリレート：２５個のＥＯ単位を持つＣ16／Ｃ18−脂肪アルコールポリグリコールエーテルメタクリレート
(R) Ｇｅｎａｐｏｌ−Ｔ−２５０−アクリレート：２５個のＥＯ単位を持つＣ16／Ｃ18−脂肪アルコールポリグリコールエーテルアクリレート
(R) ＢＢ１０：ポリオキシエチレン（１０）ベヘニルエーテル
ＴＭＰＴＡ：トリメチロールプロパントリアクリレート
ポリ−ＮＶＰ：ポリ−Ｎ−ビニルピロリドン
(R) Ｓｉｌｖｅｔ  ８６７：シロキサンポリアルキレンオキシド−コポリマー
ＭＢＡ：メチレン−ビス−アクリルアミド
ＡＭＡ：アリルメタクリレート
(R) Ｙ−１２８６７：シロキサンポリアルキレンオキシド−コポリマー
(R) Ｓｉｌｖｅｔ  ７６０８：ポリアルキレンオキシド変性したヘプタメチルトリシロキサン
(R) Ｓｉｌｖｅｔ  ７２８０：ポリアルキレンオキシド変性したヘプタメチルトリシロキサン
ＤＡＤＭＡＣ：ジアリルジメチル−アンモニウムクロライド
ＨＥＭＡ：２−ヒドロキシエチルメタクリレート
Ｑｕａｔ：２−（メタクリロイルオキシ）エチルトリメチルアンモニウムクロライド
(R) Ｆｌｕｏｗｅｔ  ＡＣ６００：ペルフルオルアルキルエチルアクリレート
(R) Ｓｐａｎ  ８０：ソルビタンエステル
特に有利な実施態様においてコポリマーは水溶性または水膨潤性である。
【手続補正１４】
【補正対象書類名】明細書
【補正対象項目名】００９５
【補正方法】変更
【補正の内容】
【００９５】
珪素変性コポリマーは部分的にまたは相当に広範囲でシリコーン油の機能も果たし得る。シリコーン油の使用量はコポリマーによって低減されるかまたは回避でき得る。
【手続補正１５】
【補正対象書類名】明細書
【補正対象項目名】００９７
【補正方法】変更
【補正の内容】
【００９７】
ヘア処理剤は、別の助剤および添加物として油物質、乳化剤、共乳化剤、カチオン性ポリマー、造膜剤、並びに化粧料で慣用される他の添加物、例えば過脂剤、湿分供給物質、安定剤、ビオゲン有効物質、グリセリン、保存剤、真珠光沢剤、着色剤および香料、溶剤、ヒドロトロープ、発泡剤、別の増粘剤および分散剤、更にタンパク誘導体、例えばゼラチン、コラーゲン加水分解物質、天然または合成のポリペプチド、卵黄、レシチン、ラノリン、ラノリン誘導体、脂肪アルコール、シリコーン、角質溶解および角質柔軟化効果を示す物質、酵素、担体、酸化防止剤、光防止剤、紫外線防止剤、ビオゲン活性有効物質（局所麻酔薬(Lokalanaesthetika) 、抗生物質、消炎薬、抗アレルギー剤、コルチコステロイド、セボスタティカ(Sebostatika))薬剤活性物質および／または抗燐片剤を含有する。油物質とは室温（２５℃）で液状であるあらゆる脂肪物質を意味する。
【手続補正１６】
【補正対象書類名】明細書
【補正対象項目名】０１１５
【補正方法】変更
【補正の内容】
【０１１５】
ｐＨを調整するための酸あるいは苛性アルカリとしてはクエン酸および／または苛性ソーダを使用する。
【手続補正１７】
【補正対象書類名】明細書
【補正対象項目名】０１１６
【補正方法】変更
【補正の内容】
【０１１６】
本発明の剤は一般に２〜１２のｐＨ値、好ましくはｐＨ３〜８に調整する。